(57)【要約】【課題】優れた低温硬化性と長時間の良好な貯蔵安定性とを兼ね備えるイソシアネート硬化型の水性塗料組成物を提供すること。【解決手段】ポリオールと、ポリイソシアネートと、Ｓｎ、Ｂｉ、Ｚｒ、Ｔｉ及びＡｌからなる群から選択される少なくとも１種の金属原子を含有する有機金属化合物からなり、２０℃、大気圧条件下における水への溶解度が１ｇ／１００ｍｌ以下である疎水性硬化触媒と、グリフィン法により求められるＨＬＢ値が１０〜１５である非イオン性界面活性剤とを含有することを特徴とする水性塗料組成物。【選択図】なし【特許請求の範囲】
【請求項１】
ポリオールと、ポリイソシアネートと、Ｓｎ、Ｂｉ、Ｚｒ、Ｔｉ及びＡｌからなる群から選択される少なくとも１種の金属原子を含有する有機金属化合物からなり、２０℃、大気圧条件下における水への溶解度が１ｇ／１００ｍｌ以下である疎水性硬化触媒と、グリフィン法により求められるＨＬＢ値が１０〜１５である非イオン性界面活性剤とを含有することを特徴とする水性塗料組成物。
【請求項２】
前記疎水性硬化触媒が、前記非イオン性界面活性剤により形成されるミセルに内包されていることを特徴とする請求項１に記載の水性塗料組成物。
【請求項３】
有機溶媒を含有しないことを特徴とする請求項１又は２に記載の水性塗料組成物。
【請求項４】
２０℃における水への溶解度が１０ｇ／１００ｍｌ以上かつ沸点が５０〜２００℃の有機溶媒を含有することを特徴とする請求項１又は２に記載の水性塗料組成物。
【請求項５】
Ｓｎ、Ｂｉ、Ｚｒ、Ｔｉ及びＡｌからなる群から選択される少なくとも１種の金属原子を含有する有機金属化合物からなり、２０℃、大気圧条件下における水への溶解度が１ｇ／１００ｍｌ以下である疎水性硬化触媒と、グリフィン法により求められるＨＬＢ値が１０〜１５である非イオン性界面活性剤とを混合して、硬化触媒含有界面活性剤水溶液を調製した後、ポリオールとポリイソシアネートと前記硬化触媒含有界面活性剤水溶液とを混合することを特徴とする水性塗料組成物の製造方法。
【請求項６】
前記ポリオールと前記ポリイソシアネートと前記硬化触媒含有界面活性剤水溶液とを混合する際に、有機溶媒を混合しないことを特徴とする請求項５に記載の水性塗料組成物の製造方法。
【請求項７】
前記ポリオールと前記ポリイソシアネートと前記硬化触媒含有界面活性剤水溶液とを混合する際に、２０℃における水への溶解度が１０ｇ／１００ｍｌ以上かつ沸点が５０〜２００℃の有機溶媒を更に混合することを特徴とする請求項５に記載の水性塗料組成物の製造方法。
【発明の詳細な説明】
【技術分野】
【０００１】
本発明は、水性塗料組成物及びその製造方法に関し、より詳しくは、イソシアネート硬化型水性塗料組成物及びその製造方法に関する。
【背景技術】
【０００２】
自動車等の塗装において、熱硬化型塗料の焼付温度を低く設計することは、焼付炉におけるエネルギーの削減やＣＯ２排出量の削減という観点において重要な課題である。このため、従来から、塗料に硬化触媒を配合して焼付温度の低温化が図られている。
【０００３】
例えば、特開２０１７−１９３７０５号公報（特許文献１）には、ポリオール、ポリイソシアネート、ビスマス化合物からなる硬化触媒、及び炭素数８以上のカルボン酸を含有する塗料組成物が記載されており、この塗料組成物が貯蔵安定性に優れ、かつ、高湿度条件下での硬化性に優れていることも記載されている。しかしながら、特許文献１に記載の塗料組成物を長時間貯蔵すると、焼付温度より極めて低い温度（例えば、４０℃）であってもゲル化が起こるため、長時間貯蔵することは困難であった。
【０００４】
また、特開２０１７−４３７５９号公報（特許文献２）には、ポリエポキシドとジアザビシクロウンデセン塩及びジアザビシクロノネン塩からなる群から選択される少なくとも１種の硬化触媒と非イオン性界面活性剤とを含有する一液硬化型エポキシエマルションが記載されており、この一液硬化型エポキシエマルションが長期間の貯蔵安定性と低温硬化性が良好なものであることも記載されている。
【先行技術文献】
【特許文献】
【０００５】
【特許文献１】特開２０１７−１９３７０５号公報
【特許文献２】特開２０１７−４３７５９号公報
【発明の概要】
【発明が解決しようとする課題】
【０００６】
しかしながら、ポリオールとポリイソシアネートを含有するイソシアネート硬化型水性塗料組成物に、特許文献２に記載の硬化触媒及び非イオン性界面活性剤を配合して、前記硬化触媒を前記非イオン性界面活性剤により形成されたミセルに内包して保護しても、前記硬化触媒が親水性であるため、前記硬化触媒が経時的にミセルの外側に拡散してポリオールとポリイソシアネートとの反応を促進させるため、十分な貯蔵安定性が得られないという問題があることを本発明者らは見出した。
【０００７】
本発明は、上記従来技術の有する課題に鑑みてなされたものであり、優れた低温硬化性と長時間の良好な貯蔵安定性とを兼ね備えるイソシアネート硬化型の水性塗料組成物及びその製造方法を提供することを目的とする。
【課題を解決するための手段】
【０００８】
本発明者らは、上記目的を達成すべく鋭意研究を重ねた結果、予め、疎水性硬化触媒とＨＬＢ値が特定の範囲内にある非イオン性界面活性剤とを混合して前記疎水性硬化触媒を前記非イオン性界面活性剤で保護し、この非イオン性界面活性剤で保護された前記疎水性硬化触媒を、ポリオールとポリイソシアネートとを含有する水性塗料組成物に配合することによって、優れた低温硬化性と長時間の良好な貯蔵安定性とを兼ね備えるイソシアネート硬化型の水性塗料組成物が得られることを見出し、本発明を完成するに至った。
【０００９】
すなわち、本発明の水性塗料組成物は、ポリオールと、ポリイソシアネートと、Ｓｎ、Ｂｉ、Ｚｒ、Ｔｉ及びＡｌからなる群から選択される少なくとも１種の金属原子を含有する有機金属化合物からなり、２０℃、大気圧条件下における水への溶解度が１ｇ／１００ｍｌ以下である疎水性硬化触媒と、グリフィン法により求められるＨＬＢ値が１０〜１５である非イオン性界面活性剤とを含有することを特徴とするものである。
【００１０】
本発明の水性塗料組成物においては、前記疎水性硬化触媒が、前記非イオン性界面活性剤により形成されるミセルに内包されていることが好ましい。また、本発明の水性塗料組成物においては、有機溶媒を含有しないこと、或いは、２０℃における水への溶解度が１０ｇ／１００ｍｌ以上かつ沸点が５０〜２００℃の有機溶媒を含有することが好ましい。
【００１１】
また、本発明の水性塗料組成物の製造方法は、Ｓｎ、Ｂｉ、Ｚｒ、Ｔｉ及びＡｌからなる群から選択される少なくとも１種の金属原子を含有する有機金属化合物からなり、２０℃、大気圧条件下における水への溶解度が１ｇ／１００ｍｌ以下である疎水性硬化触媒と、グリフィン法により求められるＨＬＢ値が１０〜１５である非イオン性界面活性剤とを混合して、硬化触媒含有界面活性剤水溶液を調製した後、ポリオールとポリイソシアネートと前記硬化触媒含有界面活性剤水溶液とを混合することを特徴とする方法である。
【００１２】
本発明の水性塗料組成物の製造方法においては、前記ポリオールと前記ポリイソシアネートと前記硬化触媒含有界面活性剤水溶液とを混合する際に、有機溶媒を混合しないこと、或いは、２０℃における水への溶解度が１０ｇ／１００ｍｌ以上かつ沸点が５０〜２００℃の有機溶媒を更に混合することが好ましい。
【００１３】
なお、ＨＬＢ値とは、界面活性剤の親水性又は親油性（疎水性）の程度を表す値であり、下記式：
ＨＬＢ値＝２０×親水性基部分の式量の総和／非イオン性界面活性剤の分子量
で表されるグリフィン法によって求めることができる。
【００１４】
また、本発明の水性塗料組成物が優れた低温硬化性と長時間の良好な貯蔵安定性とを兼ね備えるものとなる理由は必ずしも定かではないが、本発明者らは以下のように推察する。すなわち、本発明の水性塗料組成物においては、前記疎水性硬化触媒が所定のＨＬＢ値を有する非イオン性界面活性剤によって（好ましくは、前記非イオン性界面活性剤により形成されたミセルに内包されることによって）保護されている。このように前記非イオン性界面活性剤によって保護されている前記疎水性硬化触媒は、室温から４０℃付近までの温度では硬化触媒の分子運動が抑制される。このため、前記疎水性硬化触媒は、ポリオール及びポリイソシアネートとの接触が抑制され、触媒機能の発現が抑制されるため、本発明の水性塗料組成物は、４０℃以下の温度での長時間の貯蔵が可能となる、すなわち、長時間の良好な貯蔵安定性を示すと推察される。一方、前記非イオン性界面活性剤によって保護されている前記疎水性硬化触媒は、５０℃以上の温度では、前記非イオン性界面活性剤による保護から解放される（ミセルが形成されている場合には、ミセルの安定性が低下してミセルが崩壊して前記非イオン性界面活性剤による保護から解放される）ため、分子運動が活発となる。このため、前記疎水性硬化触媒は、ポリオール及びポリイソシアネートと接触して活性化するため、本発明の水性塗料組成物は、低温（例えば、１００℃）においても硬化反応が進行し、優れた硬化性を示すと推察される。なお、本発明においては、このような特性、すなわち、ある温度以下においては触媒機能の発現を抑制し、ある温度以上にすることによって触媒機能を発現させる特性を「スイッチ性」という。
【発明の効果】
【００１５】
本発明によれば、優れた低温硬化性（例えば、１００℃での硬化性）と長時間の良好な貯蔵安定性（例えば、４０℃、８時間の貯蔵安定性）とを兼ね備えるイソシアネート硬化型の水性塗料組成物を得ることが可能となる。
【図面の簡単な説明】
【００１６】
【図１】実施例１で調製した硬化触媒含有界面活性剤水溶液の１Ｈ−ＮＭＲスペクトルを示すグラフである。
【図２】実施例１及び比較例３で調製した硬化触媒含有界面活性剤水溶液の１Ｈ−ＮＭＲスペクトルを示すグラフである。
【発明を実施するための形態】
【００１７】
以下、本発明をその好適な実施形態に即して詳細に説明する。
【００１８】
先ず、本発明の水性塗料組成物について説明する。本発明の水性塗料組成物は、ポリオールと、ポリイソシアネートと、Ｓｎ、Ｂｉ、Ｚｒ、Ｔｉ及びＡｌからなる群から選択される少なくとも１種の金属原子を含有する有機金属化合物からなり、２０℃、大気圧条件下における水への溶解度が１ｇ／１００ｍｌ以下である疎水性硬化触媒と、グリフィン法により求められるＨＬＢ値が１０〜１５である非イオン性界面活性剤とを含有するものである。このような本発明の水性塗料組成物は、室温から４０℃付近までの温度では、前記疎水性硬化触媒が前記非イオン性界面活性剤によって（好ましくは、前記疎水性硬化触媒が前記非イオン性界面活性剤により形成されるミセルに内包されることによって）保護されているため、長時間の良好な貯蔵安定性を有しており、また、５０℃以上の温度（例えば１００℃）では、前記疎水性硬化触媒が前記非イオン性界面活性剤による保護から解放される（ミセルが形成されている場合には、ミセルの安定性が低下してミセルが崩壊して前記非イオン性界面活性剤による保護から解放される）ため、優れた低温硬化性を示す。
【００１９】
前記ポリオールとしては、イソシアネート硬化型の水性塗料組成物において基体樹脂として用いられるポリマーポリオールであれば特に制限はなく、例えば、水酸基を含有する、アクリル樹脂（アクリルポリオール）、ポリエステル樹脂（ポリエステルポリオール）、アルキド樹脂（アルキドポリオール）、エポキシ樹脂（エポキシポリオール）、ウレタン樹脂（ポリウレタンポリオール）等が挙げられる。これらのポリオールは１種を単独で使用しても２種以上を併用してもよい。これらのポリオールのうち、塗膜性能を十分に確保するという観点から、水酸基を含有する、アクリル樹脂（アクリルポリオール）、ポリエステル樹脂（ポリエステルポリオール）、ウレタン樹脂（ポリウレタンポリオール）が好ましい。また、このようなポリオールの含有量としては、塗膜性能を十分に確保するという観点から、ポリオールとポリイソシアネートとの合計量１００質量％に対して、２０〜９０質量％が好ましく、３０〜８５質量％がより好ましく、４０〜８０質量％が特に好ましい。
【００２０】
前記ポリイソシアネートとしては、イソシアネート硬化型の水性塗料組成物において硬化剤として用いられるポリイソシアネートであれば特に制限はなく、例えば、イソシアネート化合物、ブロックイソシアネート化合物、イソシアネート樹脂、ブロックイソシアネート樹脂等が挙げられる。これらのポリイソシアネートは１種を単独で使用しても２種以上を併用してもよい。これらのポリイソシアネートのうち、塗膜性能を十分に確保するという観点から、イソシアネート化合物が好ましい。また、このようなポリイソシアネートの含有量としては、塗膜性能を十分に確保するという観点から、ポリオールとポリイソシアネートとの合計量１００質量％に対して、１０〜８０質量％が好ましく、１５〜７０質量％がより好ましく、２０〜６０質量％が特に好ましい。
【００２１】
本発明に用いられる疎水性硬化触媒は、２０℃、大気圧条件下における水への溶解度が１ｇ／１００ｍｌ以下のものである。このような疎水性の硬化触媒を用いることによって、室温から４０℃付近までの温度では、硬化触媒が非イオン性界面活性剤によって（好ましくは、硬化触媒が後述する非イオン性界面活性剤により形成されるミセルに内包されることによって）保護されやすくなり、水性塗料組成物を長時間貯蔵することが可能となる。一方、硬化触媒の水への溶解度（２０℃、大気圧条件下）が前記上限を超えると、硬化触媒の親水性が高くなるため、後述する非イオン性界面活性剤による（好ましくは、硬化触媒が後述する非イオン性界面活性剤によって形成されるミセルに内包されることによる）保護から硬化触媒が解放されて水溶媒中に拡散しやすく、室温から４０℃付近までの温度でも、硬化触媒の作用によりポリオールとポリイソシアネートとの反応が進行し、長時間の貯蔵安定性が低下する。また、硬化触媒の疎水性が高くなり、室温から４０℃付近まで温度では、硬化触媒が非イオン性界面活性剤によって（好ましくは、硬化触媒が後述する非イオン性界面活性剤により形成されるミセルに内包されることによって）更に保護されやすくなり、水性塗料組成物の貯蔵安定性が向上するという観点から、前記疎水性硬化触媒の水への溶解度（２０℃、大気圧条件下）としては０．５ｇ／１００ｍｌ以下が好ましい。
【００２２】
また、本発明に用いられる疎水性硬化触媒は、Ｓｎ、Ｂｉ、Ｚｒ、Ｔｉ及びＡｌからなる群から選択される少なくとも１種の金属原子を含有する有機金属化合物からなるものである。硬化触媒として前記金属原子を含有する有機金属化合物を用いることによって、比較的低温（例えば、１００℃）でポリオールとポリイソシアネートとの反応を進行させることができ、イソシアネート硬化型の水性塗料組成物からなる塗膜の焼付けを比較的低温（例えば、１００℃）で行うことが可能となる。
【００２３】
前記有機金属化合物を構成する有機鎖の炭素数としては、３以上が好ましく、５以上がより好ましく、８以上が特に好ましい。これにより、硬化触媒の疎水性が向上し（水への溶解度が小さくなり）、水性塗料組成物の貯蔵安定性が向上する。一方、有機鎖の炭素数が前記下限未満になると、硬化触媒の疎水性が低下する（水への溶解度が大きくなる）傾向にあり、水性塗料組成物の貯蔵安定性が低下する傾向にある。なお、有機鎖の炭素数の上限としては特に制限はないが、水性塗料組成物中における硬化触媒の安定性確保の観点から、２０以下が好ましい。
【００２４】
また、前記有機金属化合物には酸素原子が含まれていることが好ましい。これにより、前記有機金属化合物の炭素数にかかわらず、スイッチ性が発現しやすくなる。
【００２５】
このような疎水性硬化触媒として、具体的には、ジラウリン酸ジブチル錫（０．１ｇ／１００ｍｌ以下）、２−エチルヘキサン酸ビスマス（０．１ｇ／１００ｍｌ以下）、ジルコニウムテトラアセチルアセトネート（０．１ｇ／１００ｍｌ以下）、テトラオクチルチタネート（０．１ｇ／１００ｍｌ以下）、チタンエチルアセトアセテート（０．１ｇ／１００ｍｌ以下）、アルミニウムトリスアセチルアセトネート（０．１ｇ／１００ｍｌ以下）等が挙げられる（カッコ内は２０℃、大気圧条件下における水への溶解度）。
【００２６】
また、このような疎水性硬化触媒の含有量としては、水性塗料組成物の貯蔵安定性と塗膜性能を両立するという観点から、水性塗料組成物全体に対して、０．００１〜１０質量％が好ましく、０．０１〜５質量％がより好ましく、０．０１〜１．０質量％が特に好ましい。
【００２７】
本発明に用いられる非イオン性界面活性剤は、前記グリフィン法により求められるＨＬＢ値が１０〜１５のものである。このようなＨＬＢ値を有する非イオン性界面活性剤は、室温から４０℃付近までの温度では、水溶液中で前記疎水性硬化触媒を保護する（好ましくは、ミセルを形成して前記疎水性硬化触媒を内包することによって保護する）ことができ、水性塗料組成物を長時間貯蔵することが可能となる。また、前記非イオン性界面活性剤は、５０℃以上の温度（例えば１００℃）では、前記疎水性硬化触媒を解放する（ミセルを形成している場合には、ミセルの安定性が低下してミセルが崩壊することによって前記疎水性硬化触媒を解放する）ため、本発明の水性塗料組成物は優れた低温硬化性を示す。一方、非イオン性界面活性剤のＨＬＢ値が前記下限未満になると、前記疎水性硬化触媒が前記非イオン性界面活性剤によって（特に、前記疎水性硬化触媒が前記非イオン性界面活性剤により形成されるミセルに取り込まれないため、）保護されず、水性塗料組成物の長時間の貯蔵安定性が低下する。他方、非イオン性界面活性剤のＨＬＢ値が前記上限を超えると、５０℃以上の温度（例えば１００℃）でも、前記疎水性硬化触媒を解放しない（ミセルを形成している場合には、ミセルが安定して崩壊しないため、前記疎水性硬化触媒を解放しない）ため、水性塗料組成物の低温硬化性が低下する。また、室温から４０℃付近まで温度では、水溶液中で前記疎水性硬化触媒を更に保護しやすくなり（好ましくは、ミセルを形成して前記疎水性硬化触媒をミセルに内包することによって更に保護しやすくなり）、水性塗料組成物の貯蔵安定性が向上し、また、５０℃以上の温度（例えば１００℃）では、前記疎水性硬化触媒を解放する（ミセルを形成している場合には、ミセルの安定性が低下してミセルが崩壊することによって前記疎水性硬化触媒を解放する）ことによって、水性塗料組成物の低温硬化性が向上するという観点から、前記非イオン性界面活性剤のＨＬＢ値としては、１２〜１４．５が好ましく、１３〜１４がより好ましい。
【００２８】
前記非イオン性界面活性剤の分子量としては１００〜５０００が好ましく、３００〜１５００がより好ましい。前記非イオン性界面活性剤の分子量が前記下限未満になると、ミセルが室温から４０℃付近までの温度で崩壊しやすい傾向にあり、他方、前記上限を超えると、水中に均一に溶解しにくく、また、５０℃以上の温度（例えば１００℃）で崩壊しにくい傾向にある。
【００２９】
このような非イオン性界面活性剤として、具体的には、ポリオキシエチレン−オレイルエーテル（例えば、日油株式会社製のノニオンＥ−２１２（ＨＬＢ値：１３．３）、ノニオンＥ−２１５（ＨＬＢ値：１４．２））、ポリオキシエチレン−イソデシルエーテル（例えば、日油株式会社製のノニオンＩＤ−２０６（ＨＬＢ値：１２．５）、ノニオンＩＤ−２０９（ＨＬＢ値：１４．３））、ポリオキシエチレン−２−エチルヘキシル−エーテル（例えば、日油株式会社製のノニオンＥＨ−２０８（ＨＬＢ値：１４．６））、ポリオキシエチレン−ステアリルエーテル（例えば、日油株式会社製のノニオンＳ−２１５（ＨＬＢ値：１４．２））等のエーテル型非イオン性界面活性剤が挙げられる。
【００３０】
このような非イオン性界面活性剤の含有量としては、得られる水性塗料組成物において非イオン性界面活性剤の濃度が臨界ミセル濃度以上となる含有量であれば特に制限はないが、塗膜の耐水性を確保するという観点から、水性塗料組成物全体に対して、０．１〜２０質量％が好ましく、０．１〜１０質量％がより好ましく、０．１〜５質量％が特に好ましい。
【００３１】
また、本発明の水性塗料組成物には有機溶媒が含まれていてもよい。このような有機溶媒としては、２０℃における水への溶解度が１０ｇ／１００ｍｌ以上かつ沸点が５０〜２００℃の有機溶媒が好ましい。水への溶解度及び沸点が前記範囲にある有機溶媒を用いることによって、水性塗料組成物を塗布する際の泡の発生を抑制することができるとともに、水性塗料組成物に有機溶媒が含まれる場合でも、優れた低温硬化性（例えば、１００℃での硬化性）と長時間の良好な貯蔵安定性（例えば、４０℃、８時間の貯蔵安定性）の両立が維持される。これは、水への溶解度及び沸点が前記範囲にある有機溶媒が高親水性かつ低沸点であり、疎水性硬化触媒を保護している非イオン性界面活性剤に前記有機溶媒が取り込まれにくいため、硬化触媒が非イオン性界面活性剤による保護から解放されることなく、安定に保護されている（非イオン性界面活性剤がミセルを形成している場合には、疎水性硬化触媒を内包しているミセルに前記有機溶媒が取り込まれにくいため、硬化触媒がミセルから放出されることなく、安定に保護されている）からであると考えられる。
【００３２】
水への溶解度及び沸点が前記範囲にある有機溶媒としては、例えば、１−プロパノール、２−プロパノール、１−ブタノール、１−メトキシ−２−プロパノール、エチレングリコールモノブチルエーテルが挙げられる。また、このような有機溶媒の含有量としては、水性塗料組成物中の樹脂分１００質量部に対して、３０質量部以下が好ましく、１０質量部以下がより好ましく、５質量部以下が更に好ましい。
【００３３】
また、本発明の水性塗料組成物においては、必要に応じて、従来公知の着色顔料や光輝性顔料等が従来公知の範囲で含まれていてもよい。また、各種物性を調整するために、粘性制御剤、表面調整剤、増粘剤、酸化防止剤、紫外線吸収剤、消泡剤等の各種添加剤を従来公知の範囲で配合してもよい。
【００３４】
このような本発明の水性塗料組成物においては、塗膜の相対貯蔵弾性率（Ｅｒ’）測定により求められる、１００℃における反応速度定数ｋ（１００℃）が０．０９以上であることが好ましく、０．１０以上であることがより好ましい。このような範囲の反応速度定数ｋ（１００℃）を有する水性塗料組成物は低温硬化性（例えば、１００℃での硬化性）に優れている。
【００３５】
また、本発明の水性塗料組成物においては、塗膜の相対貯蔵弾性率（Ｅｒ’）測定により求められる、７０℃における反応速度定数ｋ（７０℃）と１００℃における反応速度定数ｋ（１００℃）との比〔ｋ（７０℃）／ｋ（１００℃）〕が０．３以下であることが好ましく、０．２以下であることがより好ましい。ｋ（７０℃）／ｋ（１００℃）が前記範囲にある水性塗料組成物は貯蔵安定性に優れている。
【００３６】
さらに、本発明の水性塗料組成物においては、初期粘度に対する４０℃の温度下で８時間静置した後の粘度の上昇率が２０％以下であることが好ましく、１０％以下であることがより好ましく、５％以下であることが特に好ましい。粘度の上昇率が前記範囲にある水性塗料組成物は長時間の貯蔵安定性に優れている。
【００３７】
また、本発明の水性塗料組成物の焼付温度（硬化温度）としては特に制限はなく、通常４０〜２００℃であり、８０〜１６０℃であることが好ましい。
【００３８】
次に、本発明の水性塗料組成物の製造方法について説明する。本発明の水性塗料組成物の製造方法は、前記疎水性硬化触媒と前記非イオン性界面活性剤とを混合して硬化触媒含有界面活性剤水溶液を調製した後、ポリオールとポリイソシアネートと前記硬化触媒含有界面活性剤水溶液とを混合することによって、前記本発明の水性塗料組成物を得る方法である。
【００３９】
本発明の水性塗料組成物の製造方法においては、先ず、前記疎水性硬化触媒と前記非イオン性界面活性剤とを混合して硬化触媒含有界面活性剤水溶液を調製する。これにより、前記疎水性硬化触媒は、室温から４０℃付近までの温度では、前記非イオン性界面活性剤によって（好ましくは、前記非イオン性界面活性剤により形成されるミセルに内包されることによって）保護されるため、得られる水性塗料組成物は長時間の貯蔵安定性に優れたものとなる。また、５０℃以上の温度（例えば、１００℃）では、前記非イオン性界面活性剤により保護されていた前記疎水性硬化触媒が解放されるため、得られる水性塗料組成物は優れた低温硬化性（例えば、１００℃での硬化性）を示す。
【００４０】
前記硬化触媒含有界面活性剤水溶液を調製する際、前記疎水性硬化触媒と前記非イオン性界面活性剤とを混合した後、得られた混合物を３０〜６０℃で８時間以上加熱することが好ましい。これにより、前記疎水性硬化触媒が前記非イオン性界面活性剤により形成されるミセルに確実に内包される。
【００４１】
次に、このようにして調製した硬化触媒含有界面活性剤水溶液とポリオールとポリイソシアネートとを混合する。これにより、ポリオールとポリイソシアネートと、前記非イオン性界面活性剤により保護された前記疎水性硬化触媒（好ましくは、前記非イオン性界面活性剤により形成されるミセルに内包された前記疎水性硬化触媒）とを含有する本発明の水性塗料組成物が得られる。
【実施例】
【００４２】
以下、実施例及び比較例に基づいて本発明をより具体的に説明するが、本発明は以下の実施例に限定されるものではない。なお、実施例及び比較例で使用したポリオールは以下の方法により合成した。
【００４３】
（合成例１）
先ず、アクリル酸ブチル９９．０質量部、メタクリル酸ブチル８５．５質量部、スチレン４５．０質量部、アクリル酸２−ヒドロキシエチル１６２．０質量部、アクリル酸１３．５質量部、メタクリル酸メチル４５．０質量部、連鎖移動剤としてｎ−ドデシルメルカプタン４．５質量部、イオン交換水１７０質量部、及び乳化重合剤としてポリオキシアルキレンアルケニルエーテル硫酸アンモニウム（花王株式会社製「ラテムルＰＤ−１０４」）２５．０質量部を混合し、ミキサーを用いて攪拌して乳化させ、モノマープレエマルションを調製した。
【００４４】
次に、攪拌機、温度計、滴下ロート、還流冷却器及び窒素導入管等を備えた通常のアクリル系樹脂エマルジョン製造用反応容器に、イオン交換水３２０質量部、乳化重合剤としてポリオキシアルキレンアルケニルエーテル硫酸アンモニウム（花王株式会社製「ラテムルＰＤ−１０４」）５．０質量部、及び重合開始剤として過硫酸アンモニウム水溶液（過硫酸アンモニウム（ＡＰＳ、アルドリッチ社製）１．０質量部とイオン交換水１０．０質量部とを混合したもの）を仕込み、攪拌しながら８０℃に昇温した。次いで、この反応容器に、前記モノマープレエマルションのうちの５質量％を添加し、８０℃で１０分間保持した。その後、残りのモノマープレエマルションを上記反応容器中に３時間かけて攪拌しながら滴下した。滴下終了後、さらに、８０℃で１時間撹拌を継続して反応させた。その後、イオン交換水５００質量部を添加し、室温まで冷却した。冷却後、５０質量％ジメチルエタノールアミン水溶液３３．４質量部を添加し、１０分間撹拌して、水酸基を含有するアクリルエマルション（ポリアクリルポリオールエマルション）を調製した。
【００４５】
＜ＨＬＢ値＞
実施例及び比較例で使用した非イオン性界面活性剤のＨＬＢ値は下記式：
ＨＬＢ値＝２０×親水性基部分の式量の総和／非イオン性界面活性剤の分子量
により求めた。
【００４６】
（実施例１）
先ず、容器に、イオン交換水８０質量部及びＨＬＢ値が１３．３の非イオン性界面活性剤（日油株式会社製「ノニオンＥ−２１２」）２０質量部を仕込み、非イオン性界面活性剤を溶解させた後、硬化触媒としてジラウリン酸ジブチル錫（ＤＢＴＬ、東京化成工業株式会社製）２質量部を添加して６０℃で８時間攪拌し、硬化触媒含有界面活性剤水溶液Ｓ−１を調製した。なお、ジラウリン酸ジブチル錫の２０℃、大気圧条件下における水への溶解度は０．１ｇ／１００ｍｌ以下であった。
【００４７】
次に、合成例１で得たポリアクリルポリオールエマルション３３．０質量部、ポリイソシアネート（ＤＩＣ株式会社製「バーノックＤＮＷ５５００」）１０．５質量部、及びイオン交換水１０．５質量部を混合した。得られた水溶液に前記硬化触媒含有界面活性剤水溶液Ｓ−１を３．０質量部添加して水性塗料組成物（硬化触媒の含有量：０．１０質量％）を調製した。
【００４８】
（実施例２）
非イオン性界面活性剤としてＨＬＢ値が１４．２の非イオン性界面活性剤（日油株式会社製「ノニオンＥ−２１５」）２０質量部を用いた以外は実施例１と同様にして硬化触媒含有界面活性剤水溶液Ｓ−２を調製し、硬化触媒含有界面活性剤水溶液Ｓ−１の代わりに、この硬化触媒含有界面活性剤水溶液Ｓ−２を３．０質量部添加した以外は実施例１と同様にして水性塗料組成物（硬化触媒の含有量：０．１０質量％）を調製した。
【００４９】
（実施例３）
非イオン性界面活性剤としてＨＬＢ値が１２．５の非イオン性界面活性剤（日油株式会社製「ノニオンＩＤ−２０６」）２０質量部を用いた以外は実施例１と同様にして硬化触媒含有界面活性剤水溶液Ｓ−３を調製し、硬化触媒含有界面活性剤水溶液Ｓ−１の代わりに、この硬化触媒含有界面活性剤水溶液Ｓ−３を３．０質量部添加した以外は実施例１と同様にして水性塗料組成物（硬化触媒の含有量：０．１０質量％）を調製した。
【００５０】
（実施例４）
非イオン性界面活性剤としてＨＬＢ値が１４．３の非イオン性界面活性剤（日油株式会社製「ノニオンＩＤ−２０９」）２０質量部を用いた以外は実施例１と同様にして硬化触媒含有界面活性剤水溶液Ｓ−４を調製し、硬化触媒含有界面活性剤水溶液Ｓ−１の代わりに、この硬化触媒含有界面活性剤水溶液Ｓ−４を３．０質量部添加した以外は実施例１と同様にして水性塗料組成物（硬化触媒の含有量：０．１０質量％）を調製した。
【００５１】
（実施例５）
非イオン性界面活性剤としてＨＬＢ値が１４．６の非イオン性界面活性剤（日油株式会社製「ノニオンＥＨ−２０８」）２０質量部を用いた以外は実施例１と同様にして硬化触媒含有界面活性剤水溶液Ｓ−５を調製し、硬化触媒含有界面活性剤水溶液Ｓ−１の代わりに、この硬化触媒含有界面活性剤水溶液Ｓ−５を３．０質量部添加した以外は実施例１と同様にして水性塗料組成物（硬化触媒の含有量：０．１０質量％）を調製した。
【００５２】
（実施例６）
硬化触媒として２−エチルヘキサン酸ビスマスミネラルスピリット溶液（２ＥＨＢｉ、和光純薬工業株製）２質量部を用いた以外は実施例１と同様にして硬化触媒含有界面活性剤水溶液Ｓ−６を調製し、硬化触媒含有界面活性剤水溶液Ｓ−１の代わりに、この硬化触媒含有界面活性剤水溶液Ｓ−６を１２．０質量部添加した以外は実施例１と同様にして水性塗料組成物（硬化触媒の含有量：０．３６質量％）を調製した。なお、２−エチルヘキサン酸ビスマスミネラルスピリット溶液の２０℃、大気圧条件下における水への溶解度は０．１ｇ／１００ｍｌ以下であった。
【００５３】
（実施例７）
硬化触媒としてジルコニウムテトラアセチルアセトネート（Ｚｒ（ａｃａｃ）４、マツモトファインケミカル株式会社製「オルガチックスＺＣ−７００」）４質量部を用いた以外は実施例１と同様にして硬化触媒含有界面活性剤水溶液Ｓ−７を調製し、硬化触媒含有界面活性剤水溶液Ｓ−１の代わりに、この硬化触媒含有界面活性剤水溶液Ｓ−７を１２．０質量部添加した以外は実施例１と同様にして水性塗料組成物（硬化触媒の含有量：０．７０質量％）を調製した。なお、ジルコニウムテトラアセチルアセトネートの２０℃、大気圧条件下における水への溶解度は０．１ｇ／１００ｍｌ以下であった。
【００５４】
（比較例１）
非イオン性界面活性剤としてＨＬＢ値が４．９の非イオン性界面活性剤（日油株式会社製「ノニオンＥ−２０２」）２０質量部を用いた以外は実施例１と同様にして硬化触媒含有界面活性剤水溶液ＣＳ−１を調製し、硬化触媒含有界面活性剤水溶液Ｓ−１の代わりに、この硬化触媒含有界面活性剤水溶液ＣＳ−１を３．０質量部添加した以外は実施例１と同様にして水性塗料組成物（硬化触媒の含有量：０．１０質量％）を調製した。
【００５５】
（比較例２）
非イオン性界面活性剤としてＨＬＢ値が９．０の非イオン性界面活性剤（日油株式会社製「ノニオンＥ−２０５」）２０質量部を用いた以外は実施例１と同様にして硬化触媒含有界面活性剤水溶液ＣＳ−２を調製し、硬化触媒含有界面活性剤水溶液Ｓ−１の代わりに、この硬化触媒含有界面活性剤水溶液ＣＳ−２を３．０質量部添加した以外は実施例１と同様にして水性塗料組成物（硬化触媒の含有量：０．１０質量％）を調製した。
【００５６】
（比較例３）
非イオン性界面活性剤としてＨＬＢ値が１６．６の非イオン性界面活性剤（日油株式会社製「ノニオンＥ−２３０」）２０質量部を用いた以外は実施例１と同様にして硬化触媒含有界面活性剤水溶液ＣＳ−３を調製し、硬化触媒含有界面活性剤水溶液Ｓ−１の代わりに、この硬化触媒含有界面活性剤水溶液ＣＳ−３を３．０質量部添加した以外は実施例１と同様にして水性塗料組成物（硬化触媒の含有量：０．１０質量％）を調製した。
【００５７】
（比較例４）
非イオン性界面活性剤としてＨＬＢ値が９．０の非イオン性界面活性剤（日油株式会社製「ノニオンＥ−２０５」）２０質量部を用いた以外は実施例６と同様にして硬化触媒含有界面活性剤水溶液ＣＳ−４を調製し、硬化触媒含有界面活性剤水溶液Ｓ−１の代わりに、この硬化触媒含有界面活性剤水溶液ＣＳ−４を１２．０質量部添加した以外は実施例１と同様にして水性塗料組成物（硬化触媒の含有量：０．３６質量％）を調製した。
【００５８】
（比較例５）
非イオン性界面活性剤としてＨＬＢ値が１６．６の非イオン性界面活性剤（日油株式会社製「ノニオンＥ−２３０」）２０質量部を用いた以外は実施例６と同様にして硬化触媒含有界面活性剤水溶液ＣＳ−５を調製し、硬化触媒含有界面活性剤水溶液Ｓ−１の代わりに、この硬化触媒含有界面活性剤水溶液ＣＳ−５を１２．０質量部添加した以外は実施例１と同様にして水性塗料組成物（硬化触媒の含有量：０．３６質量％）を調製した。
【００５９】
（比較例６）
非イオン性界面活性剤としてＨＬＢ値が９．０の非イオン性界面活性剤（日油株式会社製「ノニオンＥ−２０５」）２０質量部を用いた以外は実施例７と同様にして硬化触媒含有界面活性剤水溶液ＣＳ−６を調製し、硬化触媒含有界面活性剤水溶液Ｓ−１の代わりに、この硬化触媒含有界面活性剤水溶液ＣＳ−６を１２．０質量部添加した以外は実施例１と同様にして水性塗料組成物（硬化触媒の含有量：０．７０質量％）を調製した。
【００６０】
（比較例７）
非イオン性界面活性剤としてＨＬＢ値が１６．６の非イオン性界面活性剤（日油株式会社製「ノニオンＥ−２３０」）２０質量部を用いた以外は実施例７と同様にして硬化触媒含有界面活性剤水溶液ＣＳ−７を調製し、硬化触媒含有界面活性剤水溶液Ｓ−１の代わりに、この硬化触媒含有界面活性剤水溶液ＣＳ−７を１２．０質量部添加した以外は実施例１と同様にして水性塗料組成物（硬化触媒の含有量：０．７０質量％）を調製した。
【００６１】
（比較例８）
硬化触媒としてジアザビシクロウンデセンｐ−トルエンスルホン酸塩（ＤＢＵ塩、アルドリッチ社製）２質量部を用いた以外は実施例１と同様にして硬化触媒含有界面活性剤水溶液ＣＳ−８を調製し、硬化触媒含有界面活性剤水溶液Ｓ−１の代わりに、この硬化触媒含有界面活性剤水溶液ＣＳ−８を３．０質量部添加した以外は実施例１と同様にして水性塗料組成物（硬化触媒の含有量：０．１０質量％）を調製した。なお、ジアザビシクロウンデセンｐ−トルエンスルホン酸塩の２０℃、大気圧条件下における水への溶解度は０．５ｇ／１００ｍｌ以上であった。
【００６２】
（比較例９）
硬化触媒としてジアザビシクロウンデセン（ＤＢＵ、東京化成工業株式会社製）２質量部を用いた以外は実施例１と同様にして硬化触媒含有界面活性剤水溶液ＣＳ−９を調製し、硬化触媒含有界面活性剤水溶液Ｓ−１の代わりに、この硬化触媒含有界面活性剤水溶液ＣＳ−９を３．０質量部添加した以外は実施例１と同様にして水性塗料組成物（硬化触媒の含有量：０．１０質量％）を調製した。なお、ジアザビシクロウンデセンの２０℃、大気圧条件下における水への溶解度は０．５ｇ／１００ｍｌ以上であった。
【００６３】
（比較例１０）
硬化触媒としてジアザビシクロノネン（ＤＢＮ、東京化成工業株式会社製）２質量部を用いた以外は実施例１と同様にして硬化触媒含有界面活性剤水溶液ＣＳ−１０を調製し、硬化触媒含有界面活性剤水溶液Ｓ−１の代わりに、この硬化触媒含有界面活性剤水溶液ＣＳ−１０を３．０質量部添加した以外は実施例１と同様にして水性塗料組成物（硬化触媒の含有量：０．１０質量％）を調製した。なお、ジアザビシクロノネンの２０℃、大気圧条件下における水への溶解度は０．５ｇ／１００ｍｌ以上であった。
【００６４】
（比較例１１）
合成例１で得たポリアクリルポリオールエマルション３３．０質量部、ポリイソシアネート（ＤＩＣ株式会社製「バーノックＤＮＷ５５００」）１０．５質量部、及びアセトン１０．５質量部を混合した。得られた溶液に、硬化触媒としてジラウリン酸ジブチル錫（ＤＢＴＬ、東京化成工業株式会社製）０．０６質量部を添加して水性塗料組成物（硬化触媒の含有量：０．１０質量％）を調製した。
【００６５】
（比較例１２）
合成例１で得たポリアクリルポリオールエマルション３３．０質量部、ポリイソシアネート（ＤＩＣ株式会社製「バーノックＤＮＷ５５００」）１０．５質量部、及びイオン交換水１０．５質量部を混合して水性塗料組成物（硬化触媒の含有量：０質量％）を調製した。
【００６６】
（実施例８）
イオン交換水１０．５質量部の代わりに１−メトキシ−２−プロパノール（ＰＧＭＥ、水への溶解度（２０℃）：１０ｇ／１００ｍｌ以上、沸点：１２０℃）０．１質量部とイオン交換水１０．４質量部を用いた以外は実施例１と同様にして水性塗料組成物（硬化触媒の含有量：０．１０質量％、有機溶媒の含有量：樹脂分１００質量部に対して５質量部）を調製した。
【００６７】
（実施例９）
イオン交換水１０．５質量部の代わりに２−プロパノール（ＩＰＡ、水への溶解度（２０℃）：１０ｇ／１００ｍｌ以上、沸点：８３℃）０．２質量部とイオン交換水１０．３質量部を用いた以外は実施例１と同様にして水性塗料組成物（硬化触媒の含有量：０．１０質量％、有機溶媒の含有量：樹脂分１００質量部に対して１０質量部）を調製した。
【００６８】
（実施例１０）
イオン交換水１０．５質量部の代わりに１−プロパノール（ＰｒＯＨ、水への溶解度（２０℃）：１０ｇ／１００ｍｌ以上、沸点：９７℃）０．２質量部とイオン交換水１０．３質量部を用いた以外は実施例１と同様にして水性塗料組成物（硬化触媒の含有量：０．１０質量％、有機溶媒の含有量：樹脂分１００質量部に対して１０質量部）を調製した。
【００６９】
（実施例１１）
イオン交換水１０．５質量部の代わりに１−ブタノール（ＢｕＯＨ、水への溶解度（２０℃）：１０ｇ／１００ｍｌ、沸点：１１８℃）０．２質量部とイオン交換水１０．３質量部を用いた以外は実施例１と同様にして水性塗料組成物（硬化触媒の含有量：０．１０質量％、有機溶媒の含有量：樹脂分１００質量部に対して１０質量部）を調製した。
【００７０】
（実施例１２）
イオン交換水１０．５質量部の代わりに１−メトキシ−２−プロパノール（ＰＧＭＥ、水への溶解度（２０℃）：１０ｇ／１００ｍｌ以上、沸点：１２０℃）０．２質量部とイオン交換水１０．３質量部を用いた以外は実施例１と同様にして水性塗料組成物（硬化触媒の含有量：０．１０質量％、有機溶媒の含有量：樹脂分１００質量部に対して１０質量部）を調製した。
【００７１】
（実施例１３）
イオン交換水１０．５質量部の代わりにエチレングリコールモノブチルエーテル（ＥＧＢＥ、水への溶解度（２０℃）：１０ｇ／１００ｍｌ以上、沸点：１７１℃）０．２質量部とイオン交換水１０．３質量部を用いた以外は実施例１と同様にして水性塗料組成物（硬化触媒の含有量：０．１０質量％、有機溶媒の含有量：樹脂分１００質量部に対して１０質量部）を調製した。
【００７２】
（実施例１４）
イオン交換水１０．５質量部の代わりに１−メトキシ−２−プロパノール（ＰＧＭＥ、水への溶解度（２０℃）：１０ｇ／１００ｍｌ以上、沸点：１２０℃）０．４質量部とイオン交換水１０．１質量部を用いた以外は実施例１と同様にして水性塗料組成物（硬化触媒の含有量：０．１０質量％、有機溶媒の含有量：樹脂分１００質量部に対して２０質量部）を調製した。
【００７３】
（実施例１５）
イオン交換水１０．５質量部の代わりに１−メトキシ−２−プロパノール（ＰＧＭＥ、水への溶解度（２０℃）：１０ｇ／１００ｍｌ以上、沸点：１２０℃）０．６質量部とイオン交換水９．９質量部を用いた以外は実施例１と同様にして水性塗料組成物（硬化触媒の含有量：０．１０質量％、有機溶媒の含有量：樹脂分１００質量部に対して３０質量部）を調製した。
【００７４】
＜水性塗料組成物の硬化挙動＞
得られた水性塗料組成物をステンレス鋼板（４０ｍｍ×５０ｍｍ、厚さ０．５ｍｍ）上に焼付け後の膜厚が３５±５μｍとなるように塗布した。具体的には、前記ステンレス鋼板を水平な台に設置し、このステンレス鋼板の対向する２辺の縁からそれぞれ５ｍｍ程度の領域に厚さ７０μｍの粘着テープを貼付けた。粘着テープで囲まれた領域内に、前記水性塗料組成物を適量滴下した後、刃先が直線のナイフを粘着テープ上で滑らせて前記ステンレス鋼板とナイフの刃先との隙間に水性塗料組成物を塗り込んだ。
【００７５】
前記ステンレス鋼板上に前記水性塗料組成物からなる塗膜を形成してから７±１分後に、刃先角度４０°のナイフエッジを取付けた直径７４ｍｍの円環状振子を装着した剛体振子型物性試験機（株式会社エー・アンド・ディ製「ＲＰＴ−５０００型」を用いて、室温（２５℃）から焼付温度（７０℃、１００℃、又は１４０℃）まで昇温速度２０±４℃／分で昇温し、その後、焼付温度（７０℃、１００℃、又は１４０℃）で維持する温度プログラムで、前記塗膜の相対貯蔵弾性率（Ｅｒ’）を測定した。測定は、下記の変曲点から１５分間以上経過するまで継続した。
【００７６】
得られた相対貯蔵弾性率（Ｅｒ’）の測定値を時間に対してプロットし、時間の経過に従って下に凸の曲線から上に凸の曲線に変化した点（以下、この変化した点を「変曲点」という）から１５分間の部分について下記式：
Ｅｒ’＝Ａ〔１−ｅｘｐ｛ｋ（ｔ−ｔｄ）｝〕
（式中、Ａは定数であり、ｋは反応速度定数を表し、ｔは時間を表し、ｔｄは反応開始時間を表す）
を当てはめ、非線形最小二乗法により反応速度定数ｋを求めた。その結果を表１〜表４に示す。なお、このｋの値が大きいほど、硬化が進行していることを意味する。
【００７７】
＜水性塗料組成物の貯蔵安定性＞
得られた水性塗料組成物を４０℃に設定したオーブン中で８時間静置し、静置前後の水性塗料組成物の粘度を、粘弾性測定装置（ティー・エイ・インスツルメント社製「ＡＲＥＳ−Ｇ２レオメーター）を用いて、温度：２５．０±０．１℃、剪断速度：１０００ｓ−１、ジオメトリ：径２５ｍｍのコーンプレート及び角度０．０４ｒａｄ、ギャップ：５０μｍの条件で測定した。その結果を表１〜表４に示す。
【００７８】
【表１】
2020070422.tif 000002
【００７９】
【表２】
2020070422.tif 000003
【００８０】
【表３】
2020070422.tif 000004
【００８１】
【表４】
2020070422.tif 000005
【００８２】
表１〜表３に示したように、水への溶解度（２０℃、大気圧条件下）が１ｇ／１００ｍｌ以下である疎水性硬化触媒とＨＬＢ値が１０〜１５である非イオン性界面活性剤とを含有するイソシアネート硬化型水性塗料組成物は、１００℃における高い硬化性と４０℃における高い貯蔵安定性とが両立していることが確認された（実施例１〜７）。これは、４０℃では、前記疎水性硬化触媒が前記非イオン性界面活性剤により形成されたミセルに取り込まれて保護され、触媒機能が発現しなかったのに対して、１００℃では、ミセルが崩壊して前記疎水性硬化触媒が解放され、触媒機能が発現した（スイッチ性が発現した）ためと考えられる。
【００８３】
一方、非イオン性界面活性剤のＨＬＢ値が９以下になると、４０℃における貯蔵安定性が低下することがわかった（比較例１〜２、４、６）。これは、疎水性硬化触媒がミセルに取り込まれず、スイッチ性が発現しなかったためと考えられる。また、非イオン性界面活性剤のＨＬＢ値が１６．６になると、１００℃における硬化性が低下することがわかった（比較例３、５、７）。これは、温度が１００℃になっても、疎水性硬化触媒がミセルから放出されず、触媒機能が発現しなかったためと考えられる。
【００８４】
また、アミン系硬化触媒を用いた場合にも、４０℃における貯蔵安定性が低下することがわかった（比較例８〜１０）。これは、アミン系硬化触媒が、水への溶解性が高いものであることから、ミセル中だけでなく、水溶媒中にも分配され、スイッチ性が発現しなかったためと考えられる。
【００８５】
さらに、界面活性剤を使用しなかった場合にも、４０℃における貯蔵安定性が低下することがわかった（比較例１１）。これは、界面活性剤が存在しないことから、ミセルが形成されず、スイッチ性が発現しなかったためと考えられる。
【００８６】
また、硬化触媒及び界面活性剤の両者を含まない場合には、４０℃における貯蔵安定性は確保されるものの、１００℃における硬化性が低く、実施例１で得られた水性塗料組成物の１００℃における硬化性と同等の硬化性を得るためには、１４０℃で焼付ける必要があることがわかった（比較例１２）。
【００８７】
さらに、表４に示したように、水への溶解度（２０℃）が１０ｇ／１００ｍｌ以上かつ沸点が５０〜２００℃の有機溶媒を含有するイソシアネート硬化型水性塗料組成物においても、１００℃における高い硬化性と４０℃における高い貯蔵安定性とが両立していることが確認された（実施例８〜１５）。これは、高親水性の前記有機溶媒が前記非イオン性界面活性剤により形成されたミセルに取り込まれにくいため、前記疎水性硬化触媒がミセルから放出されることなく、ミセル内で安定に保護されたためと考えられる。
【００８８】
＜硬化触媒含有界面活性剤水溶液のＮＭＲ測定＞
実施例１で調製した硬化触媒含有界面活性剤水溶液Ｓ−１及び比較例３で調製した硬化触媒含有界面活性剤水溶液ＣＳ−３について１Ｈ−ＮＭＲスペクトルを測定した。具体的には、硬化触媒含有界面活性剤水溶液を通常測定用のＮＭＲ試料管（直径：５ｍｍ）に入れ、フーリエ変換核磁気共鳴（ＮＭＲ）装置（日本電子株式会社製「ＪＮＭ−ＥＣＡ５００」）を用いて、硬化触媒含有界面活性剤水溶液Ｓ−１については室温から９０℃の温度範囲で、硬化触媒含有界面活性剤水溶液ＣＳ−３については５０℃で、１Ｈ−ＮＭＲスペクトルを測定した。その結果を図１及び図２に示す。
【００８９】
図１に示したように、硬化触媒含有界面活性剤水溶液Ｓ−１の１Ｈ−ＮＭＲスペクトルにおいて、ＤＢＴＬ由来のピークは、室温から４０℃までの温度では不明瞭なものであったが、温度が５０℃以上になると明瞭になることがわかった。この結果は、室温から４０℃までの温度では、ＤＢＴＬが非イオン性界面活性剤により形成されたミセルに内包されて保護され、分子運動が抑制されていたのに対して、温度が５０℃以上になると、ミセルが崩壊してＤＢＴＬの保護が解放され、ＤＢＴＬの分子運動が活発になったことを示している。したがって、ＨＬＢ値が所定の範囲にある非イオン性界面活性剤を含有する本発明の水性塗料組成物においては、４０℃以下の温度では、非イオン性界面活性剤により硬化触媒の分子運動が抑制され、ポリオール及びポリイソシアネートと硬化触媒との接触が抑制されるため、硬化反応が進行しないのに対して、５０℃以上の温度では、硬化触媒が、非イオン性界面活性剤による保護から解放されて分子運動が活発となり、ポリオール及びポリイソシアネートと接触して活性化するため、１００℃においても硬化反応が進行すると考えられる。
【００９０】
一方、図２に示したように、硬化触媒含有界面活性剤水溶液ＣＳ−３の１Ｈ−ＮＭＲスペクトルにおいて、ＤＢＴＬ由来のピークは、温度が５０℃であっても不明瞭なものであった。この結果は、温度が５０℃になっても、非イオン性界面活性剤により形成されたミセルに内包されたＤＢＴＬの保護が解放されず、分子運動が抑制されていることを示している。したがって、ＨＬＢ値が所定の値より大きい非イオン性界面活性剤を含有する水性塗料組成物においては、温度が５０℃になっても、硬化触媒が非イオン性界面活性剤による保護から解放されず、分子運動が抑制され、ポリオール及びポリイソシアネートと硬化触媒との接触が抑制されるため、硬化反応が進行しないと考えられる。
【産業上の利用可能性】
【００９１】
以上説明したように、本発明によれば、非イオン性界面活性剤によって（好ましくは、非イオン性界面活性剤により形成されるミセルに内包されることによって）保護された疎水性硬化触媒を含有するイソシアネート硬化型の水性塗料組成物を得ることが可能となる。
【００９２】
したがって、本発明の水性塗料組成物は、優れた低温硬化性と長時間の良好な貯蔵安定性とを兼ね備えているため、乗用車、トラック、バス、オートバイ等の車両用ボディーやそれらの部品等の塗装に用いられる塗料組成物として有用である。
【図１】
2020070422.tif 000006
【図２】
2020070422.tif 000007